"約30~40ミクロンの孔径を備えた材料を含む組成物であって、前記材料は、25G以下の内径を備えたカテーテルを通して注入可能である、組成物。前記材料は、心臓組織に由来する、脱細胞化された細胞外マトリックス、および、水を含む、請求項1に記載の組成物。前記材料は、生理食塩水をさらに含む、請求項2に記載の組成物。前記材料は、少なくとも1つの消化酵素をさらに含む、請求項2に記載の組成物。前記少なくとも1つの消化酵素は、マトリックスを切断し、その結果、前記組成物は、20、25、30、又は35°Cを超える温度でゲル状となる、請求項4に記載の組成物。前記少なくとも1つの消化酵素は、マトリックスを切断し、その結果、前記組成物は、30、20、10、5、又は1分未満でゲル状となる、請求項4に記載の組成物。前記少なくとも1つの消化酵素はペプシンである、請求項4に記載の組成物。前記材料は心室の組織に由来する、請求項2に記載の組成物。前記材料は左心室の組織に由来する、請求項2に記載の組成物。前記材料は成長因子をさらに含む、請求項2に記載の組成物。前記材料は合成ポリマーをさらに含む、請求項2に記載の組成物。前記材料は天然由来のポリマーをさらに含む、請求項2に記載の組成物。前記材料はセルロースをさらに含む、請求項2に記載の組成物。前記材料はフィブリン糊をさらに含む、請求項2に記載の組成物。前記組成物は、インビボの組織への送達後30分以内にゲル形状となる、請求項1に記載の組成物。前記材料は、内因性の心筋細胞及び心臓の細胞の生存を促進する因子を含む、請求項1に記載の組成物。前記材料は、内因性の心筋細胞及び心臓の細胞のアポトーシスを防ぐ因子を含む、請求項1に記載の組成物。前記材料は、新血管新生を促進する因子を含む、請求項1に記載の組成物。前記材料は、細胞浸潤を促進する因子を含む、請求項1に記載の組成物。前記材料は、免疫反応を変更する因子を含む、請求項1に記載の組成物。前記材料は、炎症反応を変更する因子を含む、請求項1に記載の組成物。a心臓組織に由来する、脱細胞化された細胞外マトリックス、b生体適合性の金属、および、c水を含む、組成物。前記金属は金属繊維である、請求項22に記載の組成物。前記金属は金属粒子である、請求項22に記載の組成物。a心臓組織に由来する、脱細胞化された細胞外マトリックス、bアルギン酸塩、および、c水を含む、組成物。心臓組織に由来する、脱細胞化された細胞外マトリックスを含む組成物であって、ここで、前記マトリックスは、300kDa未満、200kDa未満、100kDa未満、50kDa未満又は20kDa未満の分子量の材料を含む、組成物。心臓組織に由来する、凍結乾燥され、脱細胞化された細胞外マトリックスと、グリコサミノグリカンを含む組成物であって、前記組成物は、前記凍結乾燥され、脱細胞化された細胞外マトリックスの1mg当たり、少なくとも5、10又は15μgの量のグリコサミノグリカンを含む組成物。前記組成物は、前記凍結乾燥され、脱細胞化された細胞外マトリックスの1mg当たり、約15~25μgの間の量でグリコサミノグリカンを含む、請求項27に記載の組成物。心臓組織に由来する、脱細胞化された細胞外マトリックスを含む組成物と、基質を含む、組織培養デバイス。前記基質は組織培養プレートである、請求項29に記載のデバイス。前記マトリックスは鋳型の形状をしている、請求項29に記載のデバイス。前記マトリックスは基質の形状へと形作られる、請求項29に記載のデバイス。前記基質はセルロースである、請求項29に記載のデバイス。前記セルロースは、被験体への移植のための形状である、請求項33に記載のデバイス。組織培養培地をさらに含む、請求項29に記載のデバイス。組成物を製造する方法であって、前記方法は、a心臓の組織を脱細胞化する工程、b脱細胞化された心臓の組織を凍結乾燥する工程、c凍結乾燥された組織を消化する工程、d消化された組織を凍結乾燥する工程、e25°C未満、0°C未満、-20°C未満、又は-70°C未満の温度で6か月までの間、消化された組織を貯蔵する工程、および、f液体に、凍結乾燥されて消化された組織を組み合わせることにより組成物を製造する工程、を含む方法。被験体に、心臓の組織に由来する、脱細胞化された細胞外マトリックスを含む組成物を注入又は移植する工程を含む、心臓の組織を修復する方法。前記組成物は、心筋梗塞後1か月以内に注入又は移植される、請求項37に記載の方法。前記組成物は、心筋梗塞後2週間以内に注入又は移植される、請求項37に記載の方法。前記組成物は、注入又は移植後の3か月以内に分解される、請求項37に記載の方法。前記組成物は、注入又は移植後の1か月以内に分解される、請求項37に記載の方法。前記組成物の注入又は移植は、先天的欠陥を修復する、請求項37に記載の方法。前記組成物の注入又は移植は、前記被験体により持続される心臓の組織への損傷を修復する、請求項37に記載の方法。前記損傷は心筋梗塞である、請求項43に記載の方法。被験体への注入又は移植の後に、前記組成物は3カ月以内に分解する、請求項1に記載の組成物。被験体への注入又は移植の後に、前記組成物は1カ月以内に分解する、請求項1に記載の組成物。最近研究された手順は、心筋を再生成及び修復する試みにおいて、左心室LV梗塞壁infarctwallへの正常細胞の注入を利用するが、研究は、注入された細胞の生存の乏しさを示した。細胞成人及び胚性幹細胞、人工多能性幹細胞、及び心筋細胞などの分化細胞を含むは、1つ、又は少数の細胞外マトリックスECMタンパク質で覆われた表面又はスキャフォールド上で典型的には培養された。しかし、インビボinvivoで、これらの細胞は非常に複雑な細胞外の環境に存在する;この本来の環境をより綿密に模倣するECMは、インビトロinvitro及びインビボinvivoでの培養細胞生存及び機能/成熟に有益であり得る。幾つかの天然由来の材料は、フィブリン、コラーゲン、アルギン、マトリゲル及びゼラチンを含む、心筋への注射のために現在調査されている。これらのいずれも、心臓細胞外マトリックスの本来の成分の著しい量を提供しない。不整脈処置について、現在の非切除形態currentnon-ablativeformは、アルギン、フィブリン及び細胞の注入を含む。心筋細胞、幹細胞及び他の心臓の適切な細胞のためのインビトロinvitroでの細胞培養ための既存のマトリックスは、コラーゲン、ラミニン、SureCoatCellutron、コラーゲンとラミニンの混合物、マトリゲル、及びゼラチンを含む。末期の心不全のための新しい治療を発達させる必要がある。現在、一般的な処置は心臓移植、左心室LV補助装置、及び/又は現在の薬学的なレジメンである。これらの処置は、後心筋梗塞MIの負のLV再構築を適切に予防しない。細胞の心筋形成術、又は細胞移植は、心筋梗塞と心不全の処置のために調査された;しかし、より最近の無細胞の生体材料は、細胞送達に関連した合併症のない、同様の機能的な利点を提供する際に大きな見込みを示した。ほとんどが具体的に心筋のために製造されていないため、心臓の治療のための生体材料の製品は、限定されていた。心筋への注入のため現在調査中である材料は、制限なしで、フィブリン、コラーゲン、アルギン、マトリゲル、及びゼラチンを含む。幾つかの例において、本明細書に記載の組成物は、心臓のECMの成分をほぼすべて含む。幾つかの例において、組成物は、インビボinvivoで見出される同様の比率で、心臓のECMの成分をほぼすべて含む。ECMタンパク質、糖タンパク質、及びプロテオグリカンは、制限無しで、I型、III型、IV型、V型、及びVI型のコラーゲン、エラスチン、フィブリノーゲン、ルミカン、パールカン、フィビュリン、及び/又はラミニンを含み得る。幾つかの例において、本明細書に記載の組成物は、インビボinvivoで見出される同様の比率で、心臓のECMのすべての成分の90、80、70、60、50以上を含む。幾つかの場合において、ECMの模倣が使用される。例えば、人工的なECMは、自然に生じる又は人工的に生産されるECMの個々の成分を組み合わせることにより生産することができ、その結果、個々の成分の比率は、自然に生じるECMにおいて見出される比率を模倣する。ECMは、間質のマトリックス及び基底膜材料を含む。幾つかの例において、ECMを含む組成物は、繊維状タンパク質及びグリコサミノグリカンGAGの連動するメッシュから構成される。GAGは、炭水化物ポリマーであり、プロテオグリカンを形成するために細胞外マトリックスタンパク質に通常は付けられる。本明細書の組成物に含まれ得る例示的なECM繊維は、制限無しに、パールカン、アグリン、及び以下のものを含む全ての型のコラーゲンを含む:原繊維I型、II型、III型、V型、XI型;facitIX型、XII型、XIV型;短鎖VIII型、X型、基底膜IV型、及び他のものVI型、VII型、XIII型。心臓の組織への注入のための心臓ECMを含む組成物が、本明細書に記載される。本明細書に記載の幾つかの例において、本来の心臓細胞外マトリックスECMに由来した組成物の注入可能なゲル形状が、提供される。ゲルはまた、損傷した組織へ細胞を補充するために、又は薬物送達ビヒクルとして単独で使用することができる。ゲルはまた、損傷した組織を支援する又は力学的性質を変更するために使用することができる。本発明の別の使用は、不整脈を処置するための非破壊的な伝導ブロックとして、である。幾つかの例において、本明細書に記載されるような心臓のheartorcardiacECM材料は、心筋の組織に由来する。幾つかの例において組成物は心室の組織に由来する。幾つかの例において、組成物は左心室の組織に由来する。幾つかの例において、組成物は左心室及び右心室の組織に由来し得る。幾つかの例において、組成物は、非侵襲性に得られ得る、自己由来の心膜の組織に由来し得る。他の例において、本明細書に記載されるような心臓のECM材料は、心膜の組織に由来する。組成物は、心筋梗塞後に梗塞壁へと細胞を送達するために使用することができる。幾つかの例において、本明細書の組成物は、細胞外マトリックスECM例えば、梗塞によって損傷されたかもしれないECMを模倣する。組成物は、修復を促進する、複雑で、心筋特有のECMキューを提供することができる。本明細書の組成物は、カテーテル技術によって送達されるように構成される。本来の心臓ECMは、従来の細胞コーティングより多くの成分を有し、従って、コラーゲンとラミニンと比較した時、ECM成分のより複雑な混合物を実証することができる。幾つかの例において、本明細書のマトリックスとして調製された組成物は、本来の心臓ECMを模倣し得る。本明細書の調製された組成物は、心筋細胞の生存率又は成長率を増加させ得る。本明細書の調製された組成物は、心筋細胞培養などの細胞培養を播種するために使用され得る。幾つかの例において、本明細書の組成物上で播種された培養は、拍動し始める。幾つかの例において、本明細書の組成物上で播種された細胞は、コラーゲンのみの上で培養された細胞よりも長く拍動し続ける。例えば、本明細書の組成物上で播種された細胞は、10、14、20、25、30、35、40、45、60、70、80又は100日よりも長く拍動し続け得る。幾つかの例において、本明細書の組成物上で成長する細胞は、アクチニン、コネキシン43又はpan-カドヘリンの量を増加させた。本明細書の組成物上で成長する細胞は、コラーゲン上で成長する細胞と比較して、生存性を増加させ得る。また、本明細書の組成物上で成長する細胞は、コラーゲンに付着するコラーゲン上で成長する細胞と比較して、組成物への付着を増加させ得る。幾つかの例において、本明細書で提供される組成物は、脱細胞化の後に、様々なECMタンパク質を含む。ECMタンパク質、糖タンパク質、及びプロテオグリカンは、限定されないが、I型、III型、IV型、V型、及びVI型のコラーゲン、エラスチン、フィブリノーゲン、ルミカン、パールカン、フィビュリン又はラミニンを含む。したがって、脱細胞化された心筋のECMは、タンパク質とプロテオグリカンの複雑な組み合わせを含み得る。幾つかの例において、本明細書の組成物は、注入可能な形状で提供される。脱細胞化されたマトリックス粉末は、液体中の製品を可溶化し、他に組み合わせるために消化され得る。幾つかの例において、組み込まれた製品は、グリコサミノグリカンGAGを含む。例えば、組成物は、凍結乾燥されたマトリックスの1mg当たり、少なくとも1、2、3、4、5、8、10、15、20、25、30、40、50μg以上のグリコサミノグリカンGAG含有量を含み得る。幾つかの例において、本明細書の組成物は、心筋の特定のECM成分を含む。1つの例において、組成物は、本来の心筋のECMに由来した注入可能なヒドロゲルである。幾つかの例において、組成物は、任意の細胞の抗原を十分に含まない。幾つかの例において、組成物は、被験体の免疫学の反応を起こさない。幾つかの場合において、組成物は、免疫抑制療法の前、同時、又はその後に、被験体に送達される。幾つかの場合において、免疫抑制療法が使用されない。幾つかの例において、本明細書に記載の組成物は、既製の方法で治療に提供されるように構成される。実施例において、本明細書の組成物は、乾燥固体形状にあり、棚の上又は部屋或いはユニットの中に貯蔵することができ、その後、処置の直前に、水、食塩水、又は別の液体で可溶化され得る。後MI環境における修復を促進するためにカテーテルによって送達することができる、心筋の特定の材料を含む組成物が、本明細書に記載される。組成物は、心室のECMタンパク質、ペプチド及び多糖類の複雑な混合物を含む。多くの例において、組成物は、室温では液体であり、心筋への注入時に多孔性及び繊維状のスキャフォールドを形成する。組成物は、細胞流入を促進し、心筋梗塞へとインビボinvivoで送達された時、LV幾何学及び心臓機能を保存する。幾つかの例において、本明細書に記載されるような組成物は、不完全又は欠如した心筋を再生或いは修復し、心臓機能を回復するのに役立つ。本明細書において、注射可能な細胞外マトリックス組成物は、哺乳動物又は合成光源に由来し得る。組成物は、細胞をさらに含み得る。本明細書の細胞外マトリックス組成物は、例えば、制限無しで、細胞、ペプチド、ポリペプチド、又はタンパク質、核酸ポリヌクレオチド又はオリゴヌクレオチドなど、DNA、RNA、生物活性の分子のDNAを発現するベクター、ポリマー又は他の材料、架橋剤、及び栄養素又は薬物分子のような他の添加剤、などの追加の成分をさらに含み得る。1つの追加の成分は、組成物又は様々なものに含まれ得る。幾つかの場合において、追加の成分は薬物である。幾つかの場合において、薬物は、細胞外マトリックス組成物の一部、又はECMの注入された溶液の成分として送達される;幾つかの場合において、薬物は、本明細書に記載の組成物の送達の前、同時、又はその後に送達される。薬物の例は、制限無しで、血圧又は高血圧の医薬例えば、ACE阻害剤、アルファアゴニスト、アルファ遮断薬、アンジオテンシンII受容体遮断薬、利尿薬、又はレニン遮断薬;不整脈治療剤例えば、ナトリウムチャンネル遮断薬、ベータ遮断薬、カリウムチャンネル遮断薬、カルシウムチャンネル遮断薬;コレステロール降下薬例えば、スタチン、コレスチラミンchloestyramine;抗血小板薬又は抗凝血剤例えば、アスピリン、アプロチニン、クロピドグレル、エノキサパリン、ヘパリン、ワルファリン、ダビガトランdabiagatranエタキレート;心拍数を制御する医薬例えば、ジギタリス調合剤;及び/又は血管拡張剤例えば、ニトログリセリンを含む。1つの態様において、本明細書に記載されるような組成物は、心臓組織に由来する、脱細胞化された細胞外マトリックス;及び水を含む。幾つかの例において、組成物は、生理食塩水を更に含む。本明細書の組成物は、脱細胞化されたECMが混和する、心臓の組織及び液体の溶液に由来する、脱細胞化されたECMを含むことができる。本明細書に記載の組成物は、インビボinvivoで多くの因子又はキューを含むことができ、前記因子又はキューは、限定されないが、VEGFとbFGFなどの新血管新生を促進する因子;SDFなどの細胞浸潤を促進する因子;免疫反応を変更する因子;IL-10などの炎症反応を変更する因子;内因性の心筋細胞及び心臓の細胞の生存を促進する因子;及び内因性の心筋細胞及び心臓の細胞のアポトーシスを防ぐ因子を含む。幾つかの例において、送達の方法が記載され、前記組成物は、不完全又は欠如した心筋に接して置くことができ、心臓筋への収縮性、導電率、又は機能の、心筋の組織再生及び回復をもたらす。幾つかの例において、本明細書の組成物は、内因性の細胞を補充し、新しく補充された又は加えられた細胞の機能を調整することができ、また、組成物内の細胞移動及び増殖を可能にする。本明細書に記載されるように、幾つかの場合において、組成物は、心筋の組織の修復を支援することができる。幾つかの例において、前記修復は、心臓組織、及び/又は、条線、T-細管又は介在板などの心臓組織の特定の特徴の回復を含む。本来の細胞外マトリックスのスキャフォールドを含む組成物は、組織移植の手順において哺乳動物における使用のため調製されている。ECMマトリックスの例は、制限無しで、米国特許第5,275,826号に記載のスキャフォールドなどの小腸粘膜下組織SIS、米国特許第5,554,389号に記載のスキャフォールドなどの膀胱粘膜下組織UBS、米国特許第6,099,567号に記載のスキャフォールドなどの胃粘膜下組織SS、及び米国特許第6,379,710号に記載のスキャフォールドなどの肝臓粘膜下組織LS又は肝臓基底膜LBMを含む。加えて、哺乳動物由来のコラーゲンは、組織を含有するマトリックスから回収でき、マトリックス組成物を形成するために使用できる。細胞外のマトリックスはまた、細胞培養から合成することができる。心臓の脱細胞化は、全体の心臓を再成長させる目的で公表されたOttetal,NatureMedicine,2008。ブタの膀胱のマトリックスの注入可能なゲル形状も記載されたFreytesetal,Biomaterials,2008。本来の心臓の組織に直接由来する、脱細胞化された心臓の細胞外マトリックスを含む生体適合性の材料が本明細書に開示され、それは、脱細胞した心臓の細胞外マトリックスを含む生体適合性の材料を被験体に注入又は移植することにより、被験体好ましくはヒトにおける不完全な、病気にかかっている、損傷した、又は虚血性の組織又は器官を処置するために使用される。幾つかの例において、材料は、非ヒトの動物被験体に送達される。図1は、本明細書の組成物を送達する例示的な方法を示す。図1は、増加した再生としての前記結果において結果として生じる、再生の増加、梗塞の大きさの減少、LV再構築の減少、及び心臓機能の改善などの結果をもたらす、心筋梗塞から、本明細書に記載の組成物の導入までの事象の流れを提供する。図2は、本明細書で提供される方法及び組成物の様々な実施形態を例証するフローダイアグラムである。幾つかの場合において、組織は、動物201から回収される。組織は、心臓組織例えば心筋の組織であるが、他のタイプの組織でもあり得る。組織202の各種処理工程は、本明細書に記載される。例えば、組織は、所望の液体中で、脱細胞化され、凍結乾燥され、消化され、可溶化され得るか、あるいは、本明細書に記載の工程の任意の組み合わせによって処理され得る。その結果、ECMベースのマトリックス製品が形成される;幾つかの実施形態において、ECMベースのマトリックス製品は、注入可能なものである。様々な実施形態において、ECMベースのマトリックス製品は、被験体における損傷した組織のECM例えば、心筋梗塞の患者の心筋のECMを模倣する。幾つかの実施形態において、ECMベースのマトリックス製品は、特定の形状に成型され、その後、被験体に移植又は導入され得る。ECMベースのマトリックス製品は、被験体における所望の領域例えば、心筋への移植又は導入に適し得る、所望の形状例えば、カテーテル、ステント、移植片、パッチなどの形状にあるの支持的マトリックスへと成型され得る。細胞例えば、種子細胞は、成型されたECMベースのマトリックス製品204上で、随意に植え付けられる又は培養され得る。パッチ、移植片、又はゲルの製品或いは同様の移植構築物は、本明細書に記載の方法205によって調製され得る。移植構築物は、被験体206における損傷を受けた領域へと移植又は導入され得る。幾つかの実施形態において、移植又は導入は、領域における細胞の増殖又は生存を促進する、又は他に細胞を有する損傷部位を占領する;しばしば、細胞又は組織の成長が、ECMベースのマトリックス上で直接生じる。幾つかの実施形態は、ECMを模倣するECMベースのマトリックス製品、例えば、心筋のECM202、及び損傷を受けた組織を修復する、又はその使用により組織の損傷を防ぐ方法に関する。多くの場合において、ECMベースのマトリックス製品は、損傷を受けた組織例えば、損傷を受けた心筋、心筋梗塞207へと注入、移植、又は他に導入される。幾つかの場合において、ゲルは、注入前から注入時までに形成することが可能となる。幾つかの実施形態において、ゲル形成は、溶液が被験体208に入った後に生じる。ゲル形成は、温度の変化例えば、体温への切換、又は約37°Cの温度への切換に依存し得る。その後、内因性の細胞などの細胞は、ECMベースのマトリックス製品211を占領し得る。随意に、細胞は、ECMベースのマトリックス製品209の注入又は移植部位の上で、又はその近くで注入又は他に導入される。様々な実施形態において、ECMベースのマトリックス製品は、損傷を受けた組織のECMを模倣し、故に損傷部位210に対して細胞の増殖、分化又は帰巣を促進する。幾つかの場合において、その結果、損傷部位は、細胞211によって占められるしばしば、細胞増殖は、ECMベースのマトリックス製品上で直接生じる。様々な実施形態において、ECMベースのマトリックス製品は、細胞212を備えた損傷部位を占領するのに十分な時間の後に分解する。本開示は、組織培養ウェル213上で組織培養を育てるための組成物及び方法を更に提供する。本明細書に記載の方法及び組成物を使用して生成されたECMベースのマトリックス製品は、組織培養ウェルをコーティングするために使用され得る。多種類の細胞は、前述のコーティングした培養ウェル上で培養され得る。例えば、心筋細胞は、ECMベースのマトリックス製品215でコーティングされたウェル上で培養され得る。幾つかの実施形態において、多能分化能性幹細胞、多能性幹細胞、又は心筋細胞前駆細胞は、コーティングしたウェル214上で培養される。その後、ECMベースのマトリックス製品は、培養細胞が特定の組織の細胞に分化するのを奨励又は許容し、例えば、コーティングは、心筋の組織に由来したECMベースのマトリックス製品を使用して生成され、細胞が心筋細胞216に分化するように奨励し得る。また他の実施形態において、人為的に作成されたECMから生成されたECMベースのマトリックス製品が使用され得る。そのような場合、前記ECMベースのマトリックス製品は、組織培養ウェル213をコーティングするために、損傷した心筋又は他の種類の損傷を受けた組織207へ注入するために、又は所望の形状203の支持的マトリックスに成型するために使用され得る。心筋梗塞の後、製薬などの現在の標準的治療及び医療用具又は治療の不足は、一般に効果がなく、結局、心筋細胞の死、負のLV再構築、LV膨脹、及び心不全に繋がる。注入可能な組成物を送達する方法が本明細書に記載される。幾つかの例において、LVへの本明細書の組成物の送達は、再生の増加、梗塞の大きさの減少、LV再構築の減少、又は心臓機能の改善を提供できる。溶液形状、ゲル形状、及び心臓マトリックスの吸収された形状は、インビボinvivoで見出される同様の割合での本来のECMの成分の多くを提供する。幾つかの例において、脱細胞化された心臓の細胞外マトリックスは、ヒトの心臓、ブタの心臓、ウシの心臓、又は、限定されないがヤギの心臓、マウスの心臓、ラットの心臓、ウサギの心臓、及びニワトリの心臓を含む他の哺乳動物の心臓から成る群から選択された本来の心臓の組織に由来する。幾つかの例において、脱細胞化された心臓の細胞外マトリックスは、追加の制限無しで、本明細書に記載されるような組織からの胚性又は胎性の源からの本来の組織に由来する。また別の実施形態において、脱細胞化された心臓の細胞外マトリックスを含む生体適合性の材料は、注入可能なゲル又は溶液の形状であり、心筋梗塞後の梗塞の壁に細胞を移植又は送達することにより、或いは損傷した心臓の組織へ細胞を補充することにより、心臓の修復に使用することができる。他の例において、脱細胞化された心臓のECMを含む、生体適合性の材料は、例えば、パッチ、乳濁液、強粘液、ゲル、フラグメント、粒子、微小ビーズ、又はナノビーズである。本明細書に開示される別の態様において、組成物は、約30~40ミクロンの孔径を有する材料を含み、当該材料は、心臓の組織に生体適合性であり、当該材料は、25G以下の内径を有するカテーテルによって注入可能である。幾つかの例において、材料は、心臓の組織に由来した、脱細胞化された細胞外マトリックスを含む。幾つかの例において、組成物は、50ミクロン未満の孔径を有する材料を含む。幾つかの例において、本明細書の組成物は、移植された細胞の成熟を促進する。例えば、損傷した心筋に移植された未熟な細胞は、本明細書に記載されるようなマトリックス組成物の送達により、又はそのすぐ後に移植することができ、前記マトリックス組成物は、移植された細胞の成熟を促進する。幾つかの例において、組成物は、移植された細胞の分化を促進する。例えば、人工多能性幹iPS細胞は、マトリックス組成物の送達により、又はそのすぐ後に移植できる;マトリックス組成物は、iPS細胞の分化を促進するために作用する。幾つかの場合において、インビボinvivoの因子はまた、分化を促進するためにiPS細胞に、独立して又はマトリックス組成物と共に作用し得る。別の実施例において、胚性幹ES細胞又は成体幹細胞は、マトリックス組成物の送達と共に、又はその後に移植される;ES細胞又は成体幹細胞は、その後、より多くの成熟した細胞型へと分化する。幾つかの場合において、インビボinvivoの因子はまた、分化を促進するためにES細胞又は成体幹細胞に、独立して又はマトリックス組成物と共に作用し得る。また別の実施例において、組成物は、移植された細胞の分化転換を促進し得る。例えば、非心臓の細胞は、心臓の表現型への細胞の分化転換を促進する組成物と共に被験体に送達され得る。幾つかの実施例において、本明細書の組成物は、インビボinvivoの細胞の成熟を促進及び/又はその分化を促進する。別の実施例において、本明細書の組成物は、インビトロinvitroの培養細胞の成熟を促進及び/又はその分化を促進する。幾つかの例において、本明細書の組成物は、本明細書に記載されるようなマトリックス材料において多糖に結合される成長因子を更に含む。幾つかの例において、生体適合性の材料例えば、被験体の免疫反応を誘発しない材料は、移植前及び心臓の修復の間、研究所、又は臨床設定において、心筋細胞又は他の心臓の関連する細胞を培養するために、開示される。脱細胞化された心臓の細胞外マトリックスにより、組織培養プレート又はウェルの表面を製造及びコーティングする方法も、提供される。また、生体適合性の材料は、患者への移植に適している。本発明の脱細胞化された心臓の細胞外マトリックスを含む生体適合性の材料を生産する方法が、本明細書で更に提供される。前記方法は、以下の工程を含む:a被験体から、細胞外マトリックス及び非細胞外マトリックス成分を有する心臓の組織サンプルを得る工程;及びb脱細胞化された心臓の細胞外マトリックスを得るために非細胞外マトリックス成分を除去するため、心臓の組織サンプルを処理する工程。特定の実施形態において、心臓の組織サンプルは、非霊長動物例えば、雌牛、ブタ、ウマ、ネコ、イヌ、ラットなど又は霊長動物例えば、サルとヒトのような哺乳動物、又は鳥類aviansource例えば、ニワトリ、アヒルなどから分離される。心臓の組織サンプルのための脱細胞手順は、1つ以上の物理的、化学的及び/又は生物学的な技術を使用して行われる。ヒトの治療に関して、心臓細胞外マトリックス材料のための多くの潜在的な源がある:ヒトの心臓自己由来、同種異型、又は死体のものを含む、ブタの心臓、ウシの心臓、ヤギの心臓、マウスの心臓、ラットの心臓、ウサギの心臓、ニワトリの心臓、及び他の動物由来のもの。幾つかの例において、ECMは、多数の動物例えば、多数のブタ又は多数の動物種例えば、ブタに加え、ウサギなどの異なる種から供給される。合計の心臓移植と異なり、1つのドナー心臓が、多くの人々を処置するために使用することができる。非ヒト動物は、ヒトドナーの必要のない、心臓細胞外マトリックス由来のものである。調査試薬として、非ヒト動物由来のものブタの心臓、ウシの心臓、ヤギの心臓、マウスの心臓、ラットの心臓、ウサギの心臓、ニワトリの心臓などは、利用することができる。心臓は、最初に脱細胞化され、細胞外マトリックス及び/又は細胞外タンパク質及び/又は多糖のみを残す。1つの実施形態において、その後、心臓細胞外マトリックスは、凍結乾燥され、すりつぶされ、低いpHのペプシン、又はマトリックスメタロプロテイナーゼなどの酵素を分解する他のマトリックスにより消化された。幾つかの例において、組成物は、ペプシンを更に含む。幾つかの例において、組成物は、消化酵素例えば、トリプシン、キモトリプシン、パパイン、又はその組み合わせを更に含む。幾つかの例において、組成物は、本明細書に記載されるような複数の消化酵素を更に含む。本明細書の組成物のための消化酵素又は酵素は、酵素複数可によって切断されるペプチド結合に基づいて選択することができる。幾つかの例において、組成物は、体温例えば37°C以上でゲル化するように構成される。幾つかの例において、組成物は、20、25、30、又は35°Cを超える温度でゲル化するように構成される。幾つかの例において、本明細書に記載されるような組成物を製造する方法は、組成物のゲル化の所望の温度に基づいて、酵素を選択する工程を含む。幾つかの例において、本明細書に記載されるような組成物を製造する方法は、インビボinvivoで送達された時の組成物のゲル化の所望の時間に基づいて、酵素を選択する工程を含む。幾つかの例において、組成物は、インビボinvivoでの組織への送達後、30、20、10、5、1分、又はそれより少ない時間以内でゲル形状になる。幾つかの例において、1つの心臓は、本明細書の方法において脱細胞化される。幾つかの例において、2つ以上の心臓は、本明細書の方法において脱細胞化される。幾つかの例において、心臓組織は、多数の動物例えば、多数のブタ又は、多数の動物種例えば、ブタに加えて、ウサギなどの異なる種から得られる。1つの態様において、組成物を製造する方法は本明細書で提供され、当該方法は、心臓の組織を脱細胞化する工程;脱細胞化された心臓の組織を凍結乾燥する工程;最初の液体中の酵素により、凍結乾燥された組織を消化する工程;消化した組織を凍結乾燥する工程;及び、凍結乾燥され消化された組織を第2の液体に組み合わせることにより組成物を製造する工程を含む。幾つかの場合において、液体中での組み込みは、可溶化する工程を含む。幾つかの場合において、方法は、全てではないが、前述の工程の多くを含む。例えば、方法は、心臓の組織を脱細胞化する工程、第1の液体中の酵素により、組織を消化する工程、及び消化した組織を第2の液体に組み合わせる工程を含み得る。幾つかの場合において、方法は、心臓の組織を脱細胞化する工程を含まない。幾つかの場合において、方法は、消化された組織を第2の液体に組み合わせる工程を含まない。幾つかの例において、脱細胞化は、硫酸ドデシルナトリウムSDS溶液の使用により実行される。幾つかの例において、酵素は、消化酵素例えば、ペプシンである。幾つかの例において、第1の液体は、リン酸緩衝生理食塩水PBS、食塩水、又は他の緩衝された溶液である。幾つかの例において、第2の液体は、水例えば、滅菌水、及び/又は脱イオン水であり、又は第2の液体は、食塩水でもよい。別の態様において、組成物は、心臓の組織に由来した、凍結乾燥され、脱細胞化された細胞外マトリックスを含む。凍結乾燥されたマトリックスは、水において混和することができ、それによって、溶液を形成する。幾つかの例において、溶液は、25、20、15、10、5、又は0°C未満の温度の液体溶液である。幾つかの例において、溶液は、20、30、35、又は37°Cを超える温度のゲルである。幾つかの例において、溶液は、水が組成物と混合され、組成物がインビボinvivoで送達される時、液体である。1つの例において、病理学的に評価された時、本明細書の組成物は、核、DNA、RNAの不足を実証する。別の例において、本明細書の組成物は、約20kDaより下で結合する分子量を有する心臓の細胞外の材料の小片を含む。幾つかの例において、本明細書の組成物は、凍結乾燥された組成物の1mg当たり少なくとも5、10又は15μgのグリコサミノグリカン含有量を含む。別の例において、本明細書の組成物は、凍結乾燥された組成物の1mg当たり約15~25μgの間のグリコサミノグリカン含有量を含む。幾つかの例において、本明細書の方法は、組成物を凍結乾燥する工程、及び、25°Cより低い、0°Cより低い、-20°Cより低い、又は70°Cより低い温度で6か月までの間組成物を貯蔵する工程をさらに含む。本明細書に記載される組成物は、被験体に直接注入され、それにより、治療材料として使用できる。例えば、心臓細胞外マトリックスを含む溶液は、中和され、PBS/食塩水又は他のバッファーを使用して、適切な濃度までもたらすことができる。その後、心臓細胞外マトリックスを含む溶液は、小さな直径の針を通して心筋に注入することができる。体温では、その後、前記溶液はゲルを形成し得る。細胞又は薬物/タンパク質も、ゲルの内部で、又はゲルにより送達することができる。例えば、未分化の細胞は、ゲルの内部で、又はゲルにより送達することができ、前記細胞は、後にインビボinvivoで分化され得る。他の実施例において、部分的又は最終的に分化された細胞は、ゲルの内部で、又はゲルにより送達される。本明細書で提供される組成物、特にゲル試薬は、組織培養の適用に使用することができる。心臓細胞外マトリックスを含む溶液は、中和され、PBS/食塩水を使用して、適切な濃度までもたらされ得る。その後、前記溶液は、組織培養プレート/ウェルに入れることができる。一旦、37°C以上の室温でインキュベータに入れると、溶液は、細胞培養に使用することができるゲルを形成する。本明細書の別の態様において、組成物は、心臓の組織に由来した脱細胞化された細胞外マトリックスを含むように提供され、組成物は、鋳型の形状である。実施例において、組成物はインビトロinvitroの試薬である。1つの態様において、組織培養デバイスは、心臓の組織に由来する脱細胞化された細胞外マトリックスを含む組成物を含む。幾つかの例において、デバイスは、組織培養プレートである。幾つかの例において、デバイスのマトリックスは、鋳型の形状である。幾つかの例において、デバイスは、組織培養培地を更に含む。幾つかの例において、本明細書の方法は、予め定められた形状又は鋳型へと組成物をゲル化する工程をさらに含む。例えば、組成物は、組織培養皿又はプレート内でゲル化することができ、又は組成物は、鋳型の特定の形状に適合するためにゲル化することができる。例示的な形状は、ステント又はカテーテルなどの生物医学的な製品のものでもよい。他の形状は、インビボinvivoにて心臓へと成型するように構成されたものを含み得る。基質はセルロースであり得る。幾つかの例において、セルロースは、被験体への移植のための形状であり得る。幾つかの例において、デバイスは、組織培養培地を更に含む。幾つかの例において、形状は、制限無しで、皿、バイアル、ペトリ皿、プレート、ウェル、及び多重プレートなどの組織培養形状である。別の例において、組成物は、組成物でコーティングされたデバイスを作成するための形状又は製品の上でゲル化される。別の例において、組成物は、形状又は鋳型へゲル化され、次に凍結乾燥される。別の例において、この凍結乾燥された形状は、インビボinvivoで移植することができ、又はインビトロinvitroのスキャフォールドとして使用することができ、或いは、使用前に再水和することができる。1つの例において、被験体の心臓の修復のための治療方法は、本発明の生体適合性の材料の一部又はその全体において、注入又は移植する工程を含む。本発明は、生体適合性の材料を注入又は移植する工程を含む、被験体の不整脈、又は、他の不完全な、病気にかかった、損傷された、虚血の組織又は器官を処置する治療方法を更に提供する。本明細書の組成物は、心臓の組織、及び別の成分複数可に由来する、脱細胞化されたECMを含むことができる。幾つかの例において、合計の組成物におけるECMの量は、組成物の90重量又は95重要より大きい。幾つかの実施形態において、合計の組成物におけるECMは、組成物の1重量、5重量、10重量、20重量、30重量、40重量、50重量、60重量、70重量又は80重量より大きい。本明細書において、脱細胞化された細胞外のマトリックスは、心筋の組織再生に関する生物活性の多くが保存されるように調製される。本明細書の組成物の例示的な生物活性は、制限無しで、細胞粘着の制御又は開始、細胞移動、細胞分化、細胞成熟、細胞組織化、細胞増殖、細胞死アポトーシス、血管新生の刺激、タンパク質分解の活性、酵素活性、細胞運動性、タンパク質及び細胞の調節、転写の事象の活性化、翻訳の事象に対する供給、幾つかの生物活性の阻害、例えば、凝結の阻害、幹細胞の引力、走化性、及びMMP又は他の酵素活性を含む。本明細書において、組成物は、ほぼ脱細胞化されるマトリックスを含む。幾つかの例において、脱細胞化されたマトリックスは、本来の細胞を含まない。幾つかの例において、脱細胞化されたマトリックスは、1重量、2重量、3重量、4重量、5重量、6重量、7重量、8重量、9重量又は10重量未満の細胞の成分を含む。幾つかの例において、本明細書の組成物は、心臓の組織に由来する、分留され、脱細胞化された細胞外マトリックスを含むことができる。例えば、本明細書の組成物は、300kDa未満、200kDa未満、100kDa未満、50kDa未満、又は20kDa未満の分子量を備えたマトリックス材料を含む。別の実施例に関して、本明細書の組成物は、300kDa未満、200kDa未満、100kDa未満、50kDa未満、又は20kDa未満の分子量を備えた非水性のマトリックス材料を含む。また別の実施例に関して、本明細書の組成物は、300kDa、200kDa、100kDa、50kDa又は20kDaの上限、及び0.5kDa、1kDa、2kDa、5kDa、10kDa又は20kDaの下限を備えた範囲における分子量を備えたマトリックス材料を含む。幾つかの例において、本明細書の組成物は、グルタルアルデヒドglutaraldehye、ホルムアルデヒド、トランスグルタミナーゼ、又はビス-アミンの反応的な分子などの、架橋剤を含む。幾つかの例において、本明細書の組成物は、ペプチド、タンパク質、核酸、ポリヌクレオチド、オリゴヌクレオチド、DNA、RNA、生存を促進する添加剤、プロテオグリカン、又はグリコサミノグリカンglycosaminolycansを含む。幾つかの例において、組成物はまた、免疫抑制剤を含む。他の場合において、組成物は、免疫抑制剤を含まない。本明細書に記載されるように、組成物は、脱細胞化されたECMを含むことができ、異なる組織は、ECM、或いは、合成の又は自然に生じるポリマーを脱細胞化した。本明細書の組成物の例示的なポリマーは、限定されないが、ポリエチレンテレフタレートファイバーDacron、ポリテトラフルオロエチレンPTFE、グルタルアルデヒドにより架橋結合した心膜、及びポリラクタートpolylactatePLA、ポリグリコールPGA、ヒアルロン酸、ポリエチレングリコールPEG、ポリエチレンpolyethelene、ニチノール、並びに動物及び非動物由来のコラーゲン植物又は合成のコラーゲンなどを含む。幾つかの例において、組成物のポリマーは、生体適合性並びに生物分解性、及び/又は生物吸収性である。例示的な生物分解性又は生物吸収性のポリマーは、限定されないが、ポリ乳酸、ポリ塩化ビニル-グリコリド、ポリカプロpolycarproラクトン、ポリジオキサン、及びそれらのランダム及びブロックコポリマーを含む。生物分解性及び/又は生物吸収性のポリマーは、グリコリド、ラクチド、ジオキサノネ、カプロラクトン、トリメチレンカーボネート、エチレングリコール及びリジンから成る群から選ばれたモノマーを包含することができる。材料は、ランダムコポリマー、ブロックコポリマー、又はモノマーの混合物、ホモポリマー、コポリマー、及び/又はこれらのモノマーを包含するヘテロポリマーであり得る。生物分解性及び/又は生物吸収性のポリマーは、ポリグリコリドPGA及びそのランダムコポリマーポリグリコリド-co-ラクチド-PGA-co-PLAなどの、生物吸収性及び生物分解性の線形の脂肪族のポリエステルを包含することができる。適切な生体適合性のポリマーの他の例は、メタクリル酸エチル、及びポリビニルピロリドン並びにポリアクリルアミドなどのヒドロゲルを含む、ポリヒドロキシアルキルメタクリレートである。他の適切な生物吸収性材料は、これらの材料の、コラーゲン、ゼラチン、アルギン酸、キチン、キトサン、フィブリン、ヒアルロン酸、デキストラン、ポリアミノ酸、ポリリシン及びコポリマーを含むバイオポリマーである。上記の実施例の任意の組み合わせ、コポリマー、ポリマー又はその混合物は、本発明に応じた使用のために熟慮される。前記生物吸収性材料は、既知の方法によって調製され得る。幾つかの例において、本明細書の組成物は、天然由来のポリマー及びECMを含む。天然由来のポリマーの例は、限定されないが、アルギン、フィブリン糊、及びヒアルロン酸などの多糖を含む。1つの例において、本明細書の組成物は、心臓の組織に由来する、脱細胞化された細胞外マトリックスを含み、生体適合性の金属をさらに含む。生体適合性の金属の例は、限定されないが、チタンを含む。1つの実施例において、本明細書の組成物は、生体適合性の金属の小さな直径の繊維又は小さな直径の粒子を含む。組成物内の金属は、材料の構造に対する支持を提供することができる。加えて、脱細胞化されたECMがインビボinvivoで分解する場合、組成物の金属部分は、周囲の組織に支持構造物を提供するために後に残すことができる。幾つかの例において、本明細書の組成物は、セルロースを更に含む。セルロースは、インビボinvivo及びインビトロinvitroの両方で、材料を所望の形状へと形成するために利用できる。例えば、組織培養試薬として使用された時、本明細書に記載されるような組成物は、セルロースを含み、特定の形状へと固化することができる。別の態様において、デバイスが提供され、セルロースは、本明細書に記載されるような組成物が堆積される基質を提供する。その後、前記デバイスは、組織修復のための特定の形状で送達され得る。市販のECM製剤も、本明細書に記載の方法、デバイス、及び組成物において組み合わせることができる。1つの実施形態において、ECMは、小腸粘膜下組織又はSISに由来する。市販の製剤は、限定されないが、Surgisis商標、Surgisis-ES商標、Stratasis商標、及びStratasis-ES商標CookUrologicalInc.;Indianapolis,Ind.並びにGraftPatch商標OrganogenesisInc.;CantonMass.を含む。別の実施形態において、ECMは真皮に由来する。市販の製剤は、限定されないが、Pelvicol商標PermacolinEurope;Bard,Covington,Ga.として販売、Repliform商標Microvasive;Boston,Mass.及びAlloderm商標LifeCell;Branchburg,N.J.を含む。組織に由来する、脱細胞化されたECMを含む注入可能な組成物の調製の方法が、本明細書に記載される。関連する組成物、デバイス及び使用方法も記載される。組成物の粘性は、約37°Cに近い、生理学的な温度を含む室温上で暖められた時、増加する場合がある。1つの制限しない実施形態によると、ECM由来の組成物は、室温及び35°C未満の他の温度で注入可能な溶液である。別の制限しない実施形態において、ゲルは、37°Cの体温で、又は体温に近い温度で注入することができるが、温度が上昇するとより急速にゲル化する。幾つかの例において、ゲルは、37°Cの生理学的な温度で、5分未満で形成する。幾つかの例において、ゲルは、37°Cの生理学的な温度で、10分未満で形成する。幾つかの例において、ゲルは、37°Cの生理学的な温度で、15分未満で形成する。幾つかの例において、ゲルは、37°Cの生理学的な温度で、30分未満で形成する。幾つかの例において、ゲルは、37°Cの生理学的な温度で、45分未満で形成する。幾つかの例において、ゲルは、37°Cの生理学的な温度で、1時間未満で形成する。幾つかの例において、ゲルは、インビボinvivoで、5分未満で形成する。幾つかの例において、ゲルは、インビボinvivoで、10分未満で形成する。幾つかの例において、ゲルは、インビボinvivoで、15分未満で形成する。幾つかの例において、ゲルは、インビボinvivoで、30分未満で形成する。幾つかの例において、ゲルは、インビボinvivoで、45分未満で形成する。幾つかの例において、ゲルは、インビボinvivoで、1時間未満で形成する。1つの実施形態において、心臓は、最初に脱細胞化され、細胞外マトリックスのみを残す。その後、マトリックスは凍結乾燥され、すり潰され又は砕かれることにより細粉にし、及びペプシン又は他の酵素により可溶化される。酵素の例は、限定されないが、マトリックスメタロプロテアーゼ、コラゲナーゼ、及びトリプシンを含む。1つの態様において、心臓の修復のための材料を送達する方法は、心臓組織に由来する、脱細胞化された細胞外マトリックスを含む、凍結乾燥された組成物を提供する工程;凍結乾燥されたマトリックスを殺菌する工程;液体の溶液を備える凍結乾燥されたマトリックスを可溶化し、それにより材料を形成する工程;及び心臓の組織に材料を送達する工程を含む。幾つかの例において、マトリックスは、エチレンオキシドにより、又は放射により殺菌される。幾つかの例において、液体の溶液は、水、食塩水又は緩衝溶液である。幾つかの例において、送達は、例えば、経心内膜又は経冠状動脈カテーテルにより組成物が送達される場合、経皮的なものである。幾つかの例において、組成物を送達する工程は、心筋梗塞の約1~30日後に生じる。幾つかの例において、組成物を送達する工程は、心筋梗塞の少なくとも1か月又は少なくとも1年後に生じる。組成物を送達する工程は、心筋梗塞の約1~24時間後に生じる。幾つかの例において、組成物は、心筋梗塞、心筋梗塞の境界域、又は心筋梗塞から2cm以下以内に送達される。例えば、組成物を送達する工程は、心室の再構築を変更することができる。ゲル治療用の実施例において、その後、溶液は中和され、PBS又は食塩水を使用して、適切な濃度までもたらされる。1つの実施形態において、その後、溶液は、注射針によって心筋に注入することができる例えば、カテーテルにより、骨により、又は開胸手順の間に。針のサイズは、制限無しに、22g、23g、24g、25g、26g、27g、28g、29g、30g以下であり得る。1つの実施形態において、ゲルが注入される針のサイズは27gである。送達はまた、バルーン注入カテーテル又は他の針を使用しないカテーテルによって生じ得る。体温で、その後、溶液はゲルへと形成され得る。本明細書のまた別の態様において、心臓の組織を修復する方法は、被験体に、心臓の組織に由来する脱細胞化された細胞外マトリックスを含む組成物を注入又は移植する工程を含む。幾つかの例において、組成物は、心筋梗塞後の1か月以内に注入又は移植され、又は組成物は、心筋梗塞後の2週間以内に注入又は移植される。幾つかの例において、組成物は、心筋梗塞後の、1日、2日、3日、4日、5日、6日、1週、10日、20日、45日、2か月、3か月、4か月、6か月又は1年以内に注入又は移植される。幾つかの例において、組成物は、注入又は移植後の3か月、又は1か月以内に分解する。幾つかの例において、組成物は、注入又は移植後の6週、2か月、4か月、6か月又は1年以内に分解する。幾つかの例において、前述の組成物の注入又は移植は、先天性欠損を修復する。他の例において、前述の組成物の注入又は移植は、前記被験体により維持される心臓の組織への損傷を防ぐ又は修復する。損傷は、心筋梗塞であり得る。幾つかの例において、前記修復は、心臓組織の損傷を有し且つ前記組成物の注入又は移植を行わない被験体と比較して、前記心筋梗塞の3カ月後の心室の量において、少なくとも20未満の変化を含む。幾つかの例において、前記修復は、心臓組織の損傷を有し且つ前記組成物の注入又は移植を行わない被験体と比較して、前記心筋梗塞の3カ月後の心室の量において、少なくとも5、10、15、25、30、40、50、60、70、80又は90未満の変化を含む。損傷は、心筋梗塞であり得る。幾つかの例において、前記修復は、心臓組織の損傷を有し且つ前記組成物の注入又は移植を行わない被験体と比較して、前記注入又は移植の3カ月後の心室の量において、少なくとも5、10、15、20、25、30、40、50、60、70、80又は90未満の変化を含む。幾つかの例において、修復は、心臓組織の損傷を有し且つ前記組成物の注入又は移植を行わない被験体と比較して、前記心筋梗塞の3カ月後の駆出分画において、20の増加を含む。駆出分画は、心室からの出力の効率を測定する心臓機能の測度である。幾つかの例において、修復は、心臓組織の損傷を有し且つ前記組成物の注入又は移植を行わない被験体と比較して、前記心筋梗塞の3カ月後の駆出分画において、20、30、50、75、100又は200より多くの増加を含む。また別の実施形態において、ゲルは、梗塞領域、境界域、又は心筋単独に注入、或いは、内因性の細胞の内部成長、血管新生及び再生のための上述の成分と組み合わせて注入することができる。また別の実施形態において、ゲルはまた、単独で、或いは、心臓機械的性質を変更する及び/又は負の左心室の再構築を予防するためのマトリックスとして上述の成分と組み合わせて使用することができる。また別の実施形態において、ゲルは、細胞で単独により、或いは、心筋を再生成するための上述の成分と組み合わせて送達することができる。また別の実施形態において、ゲルは、単独で、或いは、不整脈を処理するために伝導ブロックを作成するための上述の成分と組み合わせて使用することができる。例示的な方法において、組成物は、経心内膜の送達を使用して注入することができる。この実施例において、NOGAguidedMyostarCatheterは、電気機械の機能の三次元の心臓内のマップを作成するために使用することができる。3次元のマップを使用して、組成物の経心内膜の注入は、送達部位にて、又はその近くにて、或いは、心筋梗塞の部位にて実行することができる。本明細書に記載の別の例示的な方法において、本明細書の組成物は、骨髄細胞の冠内の注入に類似する経冠状動脈の送達を使用して、注入することができる。この実施例において、過剰なワイヤー血管形成術用バルーンは、閉塞部位で膨張することができ、組成物は、ガイドワイヤールーメンによって注入することができる。可溶性の試薬について、溶液は、限定されないが、0.5M、0.1M、又は0.01Mの酢酸、或いは0.1MのHCl、又は所望の濃度のものを含む、低pH溶液においてもたらされ、その後、組織培養のため、組織培養プレート/ウェル、カバーグラス、又は他の表面/3D基質に入れられる。37°Cで1時間、又は室温或いは4°Cで一晩中、インキュベータの中に入れた後、溶液を除去することができる。プレート/ウェルがPBSによりすすがれた後、細胞は、吸着されたマトリックス上で培養され得る。溶液は、注射/移植の前、その間、又はその後に、ペプチド、タンパク質、核酸、ポリヌクレオチド、オリゴヌクレオチド、DNA、RNA、薬物、栄養素、生存を促進する添加剤、プロテオグリカン、及び/又はグリコサミノグリカンと組み合わせることができる。本明細書の試薬は、インビトロinvitroで心臓細胞外マトリックスのゲル及び吸着された形状の両方にて、細胞の付着及び生存を提供する。心臓細胞外マトリックスの可溶性の試薬の形状は、標準のプレートコーティングと比較して、新生児の心筋細胞に関するより速い拡散、より速い成熟、及び生存の改善を引き起こすために本明細書に示される。幾つかの例において、本明細書で提供されるような組成物は、マトリックスを含み、細胞を含むことができる。細胞は、細胞の任意の種類であり得る。幾つかの例において、細胞は、以下に限定されないものを含む様々な心臓又は心血管の細胞である:自己由来又は同種異型の源に由来する、幹細胞、前駆天体、心筋細胞、血管細胞、及び繊維芽細胞。ECMと細胞を含む本明細書の組成物は、ECM中の細胞の培養により調製することができる。加えて、成長因子などのタンパク質が細胞外マトリックスに加えられる場合、タンパク質は組成物に加えられ、又はタンパク質分子は、マトリックス中の分子に共有結合的に又は非共有結合的に結合され得る。マトリックス分子へのタンパク質の共有結合の結合は、当該技術分野で既知の標準の共有結合のタンパク質結合手順によって達成され得る。タンパク質は、1つ以上のマトリックス分子に共有結合的に結合され得る。1つの実施形態において、細胞を含む組成物を送達する場合、細胞は、自己由来、非自己由来、HLAに一致した、同種異型、異種間、又は自源性autogeneic由来のものを含む、心筋を処置するための細胞由来のものであり得る。従って、ヒト胚性幹細胞hESC、新生児の心筋細胞、筋線維芽細胞、間葉細胞、自家移植された拡張した心筋細胞、及び脂肪細胞は、本明細書の組成物によって送達することができる。幾つかの例において、本明細書の細胞は、エキソビボで培養され、培養皿環境内で、心臓筋細胞、又は心臓筋細胞になり得る骨髄細胞のいずれかに直接分化することができる。その後、培養細胞は、組成物により、又はスキャフォールド及び他の成分に接触させて、哺乳動物に移植することができる。筋芽細胞は、別の種類の細胞であり、当該細胞は、心筋への移植に対して自身を与えるが、しかしながら、それらは、必ずしもインビボinvivoで心筋細胞へと発達するとは限らない。成体幹細胞は、本明細書の組成物の一部となり得る細胞のまた別の種である。成体幹細胞は、新しい部位で他の幹細胞例えば、心筋に適切なものを生成することにより作用すると考えられ、又はそれらは、インビボinvivoで心筋細胞に直接分化する。それらはまた、心臓などの器官への導入後に、他の系列に分化し得る。別の例において、間葉系の幹細胞は、サイトカインを活性化することにより投与される。間葉細胞の部分母集団は、インビトロinvitroでサイトカイニンに曝露される時、筋原性の細胞株の方へ分化すると示された。以下の一覧は、本発明の組成物の細胞の成分として使用され得る細胞のうちのいくつかを含む:ヒト胚性幹細胞、胎児の心筋細胞、筋線維芽細胞、間葉性の幹細胞、自己移植された拡張した心筋細胞、脂肪細胞、全能細胞、多能性細胞、誘発された多能性細胞、血液幹細胞、筋芽細胞、成体幹細胞、骨髄細胞、間葉細胞、胚性幹細胞、実質細胞、上皮細胞、内皮細胞、中皮細胞、繊維芽細胞、筋線維芽細胞、骨芽細胞、軟骨細胞、外因性の細胞、内因性の細胞、幹細胞、造血幹細胞、多能性幹細胞、骨髄由来の前駆細胞、前駆細胞、心筋細胞、骨格の細胞、胎児の細胞、胚細胞、未分化の細胞、多くの効力のある前駆細胞、分化単能の前駆細胞、単球、心筋細胞、心臓の筋芽細胞、骨格の筋芽細胞、マクロファージ、毛状の内皮細胞、異種細胞、同種異型の細胞、成体幹細胞、出生後の幹細胞、及び分化転換によって生成された心筋細胞。本明細書で注目されるように、分化された細胞は、本明細書で提供される組成物の細胞の成分として使用され得る。分化された細胞の例は、心筋細胞、心臓の筋芽細胞、及び本明細書に記載の又は当該技術分野で既知の他の心臓の細胞を含む。前記細胞は、動物又は人の器官例えば、心臓から細胞を分離することにより得られ得る。前記細胞はまた、ES細胞、iPS細胞、成体幹細胞、又は他の前駆細胞例えば、心筋細胞の前駆細胞の分化により得られ得る。分化の方法は、当該技術で既知である。前記細胞はまた、異なる細胞型の細胞の分化転換によってすべて得られ得る例えば、骨髄細胞。ヒト胚性幹細胞由来の心筋細胞は、心臓のマトリックスを含む本明細書の組成物上で成長することができる。幾つかの例において、本明細書の組成物の存在下で成長させられるhESC由来の心筋細胞は、よりインビボinvivoに類似した形態を提供する。幾つかの例において、本明細書の組成物の存在下で成長させられるhESC由来の心筋細胞は、成熟の増加したマーカーを提供する。本発明はまた、不完全の、病気にかかった、損傷した、又は虚血の組織或いは器官を処置するため、被験体に、細胞、薬物、分子又はタンパク質を送達するための、脱細胞化された心臓の細胞外マトリックスを含む、薬物送達システムに関連付けられる。1つの実施形態において、脱細胞化された心臓の細胞外マトリックスを単独で、又は他の成分と組み合わせて含む生体適合性の材料は、非破壊的な伝導ブロックとして不整脈の処置に使用される。生体適合性の材料はまた、細胞を移植するために使用され、或いは、本来の細胞を補充する又は薬物送達ビヒクルとして作用するために、単独で注入され得る。本明細書の薬物送達システムは、細胞、薬物、タンパク質、或いは、限定されないが、エリトロポイエチン、幹細胞刺激因子SCF血管内皮成長因子VEGF、トランスフォーミング成長因子TGF、繊維芽細胞増殖因子FGF、上皮成長因子EGF、軟骨成長因子CGF、神経成長因子NGF、角化細胞成長因子KGF、骨格成長因子SGF、骨芽細胞由来の成長因子BDGF、肝細胞成長因子HGF、インスリン様成長因子IGF、サイトカイニン成長因子CGF、幹細胞刺激因子SCF、血小板由来増殖因子PDGF、内皮細胞成長補足EGGS、コロニー刺激因子CSF、成長分化因子GDF、インテグリンを変調する因子IMF、カルモジュリンCAM、チミジンキナーゼTK、腫瘍壊死因子TNF、成長ホルモンGH、骨形態形成タンパク質BMP、マトリックスメタロプロテイナーゼMMP、組織阻害剤マトリックスメタロプロテアーゼTIMP、インターフェロン、インターロイキン、サイトカイン、インテグリン、コラーゲン、エラスチン、フィブリリン、フィブロネクチン、ラミニン、グリコサミノグリカン、ヘモネクチンhemonectin、トロンボスポンジン、ヘパラン硫酸、デルマタンdermantan、硫酸コンドロイチンchondrotinsulfateCS、ヒアルロン酸HA、ビトロネクチン、プロテオグリカン、トランスフェリン、サイトタクチン、テネイシン、及びリンホカインから成る群から選ばれた他の生体適合性の材料を含む。組織培養プレートは、心筋細胞又は心臓の修復に関連する他の細胞タイプを培養するために、本発明の細胞外マトリックスのゲル形状、或いは、本発明の細胞外マトリックスの吸着された形状のいずれかにより、コーティングすることができる。これは、これら細胞を育てるための研究試薬として、又は移植前に細胞を培養するための臨床の試薬として使用することができる。細胞外マトリックス試薬は、他の組織マトリックス及び細胞に適用することができる。ゲル試薬について、溶液のpHは、約6~約9のpHの方にもたらされ得る。幾つかの例において、pHは、約7.4の生理学的なpHにまでもたらされる。その後、ゲルは、PBS/食塩水又は他のバッファーを使用して適切な濃度までもたらされ、次に、組織培養プレート及び/又はウェルに入れられる。一旦37°Cのインキュベータに入れると、溶液は、細胞培養のため、任意の2D又は3Dの培養基質に使用することができるゲルを、形成することができる。1つの実施形態において、ゲルは、グルタルアルデヒドglutaraldehye、ホルムアルデヒド、ビス-NHS分子、又は他の架橋剤により架橋結合し、又は、細胞、ペプチド、タンパク質、DNA、薬物、栄養素、生存を促進する添加剤、プロテオグリカン、及び/又はグリコサミノグリカンglycosaminolycansと結合され、或いは、更なる使用のため、合成ポリマーと結合及び/又は架橋結合され得る。本発明は、以下の工程を含む、吸着されたマトリックス上の細胞を培養する方法をさらに提供する:a限定されないが、0.5M、又は0.01Mの酢酸、或いは、所望の濃度までの0.1MのHC1を含む低pH溶液中で、本発明の生体適合性の材料を含む溶液を提供する工程、b組織培養プレート又はウェルに前記溶液を入れる工程、c37°Cで1時間、又は室温或いは4°Cで一晩中など、前記組織培養プレート又はウェルをインキュベートする工程、d前記溶液を除去する工程、e前記組織培養プレート又はウェルをPBSですすぐ工程、及びf吸着されたマトリックス上で細胞を培養する工程。本発明の心臓細胞外マトリックスを含む、吸着されたマトリックス上で培養され得る細胞は、心筋細胞、又は、心臓の修復に関連する他の細胞タイプである。幾つかの例において、組成物は、以下に限定されないものを含む架橋剤を含む:共通のコラーゲン架橋剤、HA架橋剤、又は変更された分解及び機械的性質を備えた他のタンパク質架橋剤。1つの例において、本明細書の組成物を作る方法は、電気回転を含む。幾つかの例において、本明細書の方法は、ナノファイバーのサイズ、形状、又は厚みを調節するように構成される。幾つかの例において、本明細書の組成物は、微小ビーズを包含し得る。微小ビーズは、組成物の一部であり得るか、又は組成物によって送達され得る。例示的な微小ビーズは、例えば、天然又は合成の材料の任意の種類であり得る。幾つかの例において、微小ビーズは、種々の分解特性を有し、例えば、MMP阻害剤、増殖因子、又は小分子を含むことができる。幾つかの例において、組成物は、組成物が送達される場合、接着剤又はアンカーとして作用し得る生物学的な基を含むことができる。1つの例において、本明細書の組成物は、例えば、傷の修復のために、例えば生体付着性であり得る。幾つかの例において、本明細書の組成物は、細胞粘着性のものとして構成され得る。例えば、本明細書の組成物は、医療デバイス、又は、細胞を含む又は含まない生物学的なデバイスにより、コーティング又は混合され得る。例えば、本明細書の組成物は、合成ポリマー人工血管のためのコーティングであり得る。幾つかの例において、組成物は抗細菌性であり、又は抗菌剤が含まれ得る。本明細書の方法は、傷の修復デバイスとして、組成物を送達する工程を含むことができる。例えば、心臓の切除後、組成物は、治療を改善するために送達することができる。1つの例において、本明細書の組成物は、本明細書に記載されるようなECM組成物でコーティングされるアルギンビーズを含む。幾つかの例において、組成物は注入可能である。注入可能な組成物は、制限無しで、粉末、液体、微粒子、フラグメント、ゲル、又は乳濁液であり得る。注入可能な組成物は、心臓に注入され、又は多くの例において、心臓の左心室、右心室、左心房、右心房又は弁に注入され得る。本明細書の組成物は、例えば、制限無しで、内皮、平滑筋、心臓の前駆天体、筋線維芽細胞、幹細胞、及び心筋細胞を補充することができる。本明細書の組成物を作る方法は、任意の年齢の動物又はヒトからの組織を脱細胞化する工程を含み得る。本明細書の方法は、ECMを含む組成物の送達を含む。例示的な方法は、限定されないが、手術中の直接注入;胸壁を通じる直接注入;心内膜を通じた心筋へのカテーテルによる送達;冠状動脈の血管を通る送達;及び注入バルーンカテーテルによる送達を含む。幾つかの例において、本明細書の組成物はコーティングである。コーティングは、研究及び臨床の両方のため、組織培養の適用に使用することができる。コーティングは、例えば、制限無しで、合成又は他の生物学的なスキャフォールド/材料をコーティングするため、或いは、移植するために使用され得る。幾つかの例において、コーティングは、テクスチャー処理されるtexturized、又はパターン化される。幾つかの例において、コーティングを作る方法は、吸着又は化学的結合を含む。薄いゲル又は吸着されたコーティングは、組成物の溶液形状を使用して形成することができる。本開示は、以下の実施例によってさらに例証され、その範囲に対する印象的な制限として、任意の方法で解釈することはできない。様々な修正及び変更が可能であり、本発明の範囲内で熟慮されることは、当業者にとって明白である。実施例1この研究の目的は、インビボinvivoでの細胞の粘着、成長、成熟及び送達のための成長プラットフォームとしてゲルの使用を試験することである。本来の心臓細胞外マトリックス組織からなるゲルが、細胞生存の促進により心臓の組織再生を援助できることが規定される。メスのSpragueDawleyラットを安楽死させ、それらの心臓を脱細胞化した。その後、脱細胞化された心臓を凍結乾燥し、再水和し、粉砕し、再び凍結乾燥して、乾燥粉末を形成した。凍った心臓を水で再水和し、その後、液体窒素に浸した。一度冷凍して、心臓を、10秒間70psiで、ボールとカップの器具内で系統的に砕いた。砕かれた心臓粒子をその後凍結して乾燥させた。一度乾燥して、凍結乾燥された心臓組織を、1のペプシンと組合せ、10mg/mLの濃度にまで0.01MHClと合わせた。溶液を室温で48時間攪拌し、細胞外マトリックス組織の可溶化を可能にした。48時間後、HCl溶液を氷の上のEppendorfチューブへ分注し、pH7.4まで0.1NNaOHで中和した。上述の方法により、本来のネズミの心臓のECMゲルを形成した。材料の増加した粘着性の性質によって確認されるように、2.5-8mg/mLのゲルの成功したゲル化が、15分以内に生じた。増加した強度を、より高い密度のゲルで観察した。pHを調整した溶液を、1xPBSによる濃縮のために希釈し、ウェルにつき50μLで96ウェルプレート上に播種し、その後、37°C及び5のCO2でインキュベータに移した。ゲルを形成後、100μLの分離された2d新生児の心筋細胞を、ウェルにつき60,000の細胞で、ゲルの上にピペットで移した。数日後に、細胞をゲルへの付着のため検査した。1x104で心臓のECMゲル上での心筋細胞の播種は、ECMに対して、細胞の成功した付着及び生存を示した。細胞を、4日までの間、ECMの上で培養した。100mLの心臓のECM溶液7mg/rnLを、30Gの針により、麻酔をかけられたネズミのLV自由壁に注入した。要するに、研究は、生理学的なpH及び温度にもたらされた時、本来の心臓細胞外マトリックスを分離し、可溶化し、ゲルへと自己組織化することができることを示す。実施例2ここで、細胞コーティングの使用を、脱細胞化され可溶化された成人の心室の本来の心臓細胞外マトリックスのために調査した。利点は、本来の心臓ECMが、従来の細胞コーティングより多くの成分を有し、他の細胞タイプによる前処理よりも容易に、使用するために利用可能であり得ることである。心臓を、Sprague-Dawleyラットから除去し、脱細胞化した。脱細胞化された心臓を凍結乾燥し、再水和し、液体窒素中で冷凍した後に粉砕した。その後、ECMを、0.1MHC1中のペプシンにおいて消化した。消化の48時間後、0.01Mの酢酸を加え、1mg/mlの最終濃度にまで希釈した。本来の心臓ECMのペプシン消化は、ジチオトレイトールdithiothreirolDTTを使用して還元条件における垂直のゲル電気泳動を行い、ラミニンBDBiosciences、及びcalfskincollagenSigmaと比較した。ゲルを、ImperialProteinStainPierceで染色した。コラーゲンとラミニンを比較した時、本来の心臓ECMは、ECM成分のより複雑な混合物を実証することができる。心臓の筋細胞を、分離キットCellutron,HighlandPark,NJを使用して、生後1~2日のSprague-Dawleyラットの心室から回収した。最初の上澄みを廃棄したが、後に20分消化されたものを漉しstrained、17のM199、10のウマ血清、5のウシ胎仔血清、及び1のペニシリン/ストレプトマイシンで補われたDMEM内で懸濁した。分離後、上澄みを、組織培養ポリスチレン皿上にあらかじめ播種し、繊維芽細胞の選択的接着を通じて心筋細胞の純度を増加させた。1mg/mlの本来の心臓のECM又はコラーゲンISigma,St.Louis,MOのいずれかを、37°Cで1時間、組織培養48-ウェルプレート上に吸収した。分離された新生児の心筋細胞を、200,000/cm2の密度で播種し、24時間後、培地を低い血清維持培地に変更したDMEM、18.5のM199、5のHS、1のFBS及び1のペニシリン/ストレプトマイシン。細胞培養を、37°C及び5の二酸化炭素で維持し、毎日監視し、新しい培地を2-3日ごとに加えた。培養を2日目、4日目、及び7日目で固定し、アルファアクチニン、コネキシン43、Pan-カドヘリン、アクチン及び核のために染色した。心筋細胞は、2日目の培養中に自発的に拍動し始めた。コラーゲン上で培養された細胞は、8日目でプレートから分離し始めた。本来の心臓ECMの上で培養された1セットの細胞は、45日目まで拍動し続けた。コラーゲン上で培養された細胞はすべて、14日目で拍動を止めた。本来の心臓のECMは、他の標準の細胞培養コーティングと比較した時に、より複雑な成分を含有していることが、この研究によって示された。細胞培養のためのコーティングとして本来の心臓ECMに付けられた新生児のネズミの心筋細胞は、自発的に拍動し始めた。本来の心臓のECMの上で培養された心筋細胞は、アクチニンの増加、コネキシン43、及び経時的なPan-カドヘリン染色を実証した。また、新生児の心筋細胞は、コラーゲンと比較して、本来の心臓ECMの上の生存性及び付着を増加させた。実施例3左の下行前動脈の閉塞によって、虚血-再かん流モデルを25分使用して、心筋梗塞をネズミに引き起こした。1週間後MIにて、基線機能をMRI画像から計算した。ブタの心筋のECMを、小片中で、数日間1のSDSにおいて脱細胞化し、その後、一晩中DIリンスを行い、凍結乾燥及び粉砕を行い、粉末を作成した。消化を、ペプシンを備えた0.1MのHC1中で行い、材料の可溶化した形態を作成した。可溶化したECMを、1MNaOHを使用してpH7.4にまでもたらし、注入前に6mg/mLのPBSで希釈した。MI手術後、動物を2つのグループに無作為化し、ECM又は食塩水を、梗塞手術の2週間後に30Gの針により、オスのSpragueDawleyネズミのLV自由壁に注入した。注入手術の4週間後MIの6週間後に、心臓機能を、MRIを使用して再び評価した。ECMを注入された動物は、6週目にて維持されていた機能駆出分画に基づいて評価されたようにを示し、一方、食塩水を注入された動物は、心臓機能を維持しなかった。拡張終期及び収縮終期の容積も、ECMを注入された動物において保存した。実施例4現在、幹細胞及び他の細胞タイプは、27Gのカテーテルによる心筋の壁への送達による心不全の処置のための、臨床試験中にある。ブタの心室の組織を、SDS洗剤を使用して脱細胞化し、マトリックスの可溶化された形態を形成するために処理し、生理学的なpHにまで中和し、注入のため6mg/mLまで希釈した。2頭のヨークシャー種のブタは、コイルにより引き起こされたcoil-induced心筋梗塞を受け、梗塞の2か月後に、心筋のマトリックスを単独で又は細胞と共に注入した。胎児の心臓の外植片に由来したものを、組織学的な同定のために、蛍光染料、細胞質の汚染である1,1’-ジオクタデシル-3,3,3’,3’-テトラメチルインドカルボシアニンヨウ化物DiIにより予め標識化した。げっ歯類モデルにおけるhESC生存を向上させると示された、生存促進性のカクテルを使用した。マトリックス単独、又は細胞を備えたマトリックスを、NOGAマッピングによって誘導されるように、カテーテルを通じて30秒につき0.2mLの臨床的に適切な割合で注入した。0.1mLの5つの注入を各々、梗塞の境界部領域へと、マトリックス単独、又は細胞を備えたマトリックスで行った。マトリックス単独、又は細胞を備えたマトリックスを、狭いカテーテルを妨げることなく、最小に侵襲的に、ブタの心臓に上手く注入することができた。実施例5ブタの心室の心筋を脱細胞化し、細胞除去を、冷凍されたばかりの脱細胞化した組織切片のヘマトキシリン及びエオシンHEの染色によって確認する。この脱細胞化手順に従い、ECMを凍結乾燥し、その後、粉砕して微細な微粒子にする。心筋のECM粉末を、タンパク質とプロテオグリカンの同定を可能にする、液体クロマトグラフィー質量分析LC-MS/MSを使用して特徴づけた。LC-MS/MSは様々なECMタンパク質を明らかにし、脱細胞化の後に保持されたタンパク質含有量を示した。ECMタンパク質、糖タンパク質、及び同定されたプロテオグリカンは、I型、III型、IV型、V型、及びVI型のコラーゲン、エラスチン、フィブリノーゲン、ルミカン、パールカン、フィビュリン及びラミニンを含む。脱細胞化された心筋のECM内でのこれらの成分の同定は、タンパク質とプロテオグリカンの保持された複合体の組み合わせを示す。組成物の注入可能な形態を生成するために、脱細胞化されたマトリックス粉末を、酵素消化により可溶化する。マトリックスを、定常性の攪拌下で48時間消化させる。可溶化した製品のグリコサミノグリカンGAG含有量が、マトリックスの1mg当たり23.2±4.63μgであったことを測定した。実施例6液体の組成物を、NaOHと10XのPBSの追加により生理学的なpHまでもたらし、IXPBSにより、その終濃度にまで希釈した。この時点で、製品をすぐに使用し、又は凍結乾燥し、冷凍保存し、使用前に滅菌水により再水和することができる。組成物は、隔膜の壁及びLV自由壁の全体にわたって、25の注入部位各部位0.2mLへのインビボinvivoの経心内膜の心臓の注入時に、ヒドロゲルへと自ら集まるself-assembles。LV自由壁及び隔膜の壁内でのマトリックスの検出は、インビボinvivoでのマトリックスのゲル化と同様に、心筋への成功した送達を確認した。材料は、衛星器官satelliteorganにおいて観察されなかった。実施例7実施例5及び6に従って調製された組成物この実施例において組成物と称するを、本実施例において使用した。組成物n=6又は食塩水n=6を、梗塞の2週間後に、メスのSpragueDawleyラットのLV自由壁に注入した。磁気共鳴画像MRIを使用し、前処置の基線として、MIの1週間後に、及びMIの6週間後に、心臓機能及びLV幾何学を評価した。注入後の4週間でのLV容積及び駆出分画の両方は、組成物を注入された動物における基線測定と統計的に等しいままであったが、一方で、その両方は、表1で実証されるような食塩水の対照動物salinecontrolanimalにおいて悪化した。注入後の4週間でのLV容積及び駆出分画は、注入された動物における基線測定と統計的に等しいままであったが、一方で、その両方は、食塩水の対照動物において悪化した図3。図3は、食塩水a、b並びに組成物c、dの、注入前及び注入後を実証する基線と比較してP<0.05;§P=0.054。EFと容積において変更された割合において、改善の傾向もあった。実施例8ブタの心室の心筋を脱細胞化し図4A、細胞除去を、凍結されたばかりの脱細胞化された組織切片のヘマトキシリン及びエオシンHEの染色によって、Hoechst33342による染色、及びDNEasyキットによって確認する。この脱細胞化手順の後、ECMを凍結乾燥し、その後、粉砕して、微細な微粒子にする図4B。心筋のECM粉末を、タンパク質とプロテオグリカンの同定を可能にする、液体クロマトグラフィー質量分析LC-MS/MSを使用して特徴づけた。LC-MS/MSは様々なECMタンパク質を明らかにし、脱細胞化の後に保持されたタンパク質含有量を示した。ECMタンパク質、糖タンパク質、及び同定されたプロテオグリカンは、制限無しで、I型、III型、IV型、V型、及びVI型のコラーゲン、エラスチン、フィブリノーゲン、ルミカン、パールカン、フィビュリン及びラミニンを含む。これらの成分の同定は、タンパク質とプロテオグリカンの保持された複合体の組み合わせを示す。注入可能な形態を生成するために、脱細胞化されたマトリックス粉末を、酵素消化により液体へ処理する。マトリックスを、定常性の攪拌の下で48時間消化させ、液体をもたらす。完全な消化を、ゲル電気泳動を備えた低分子量の種の存在と同様、溶液図4C中の可視の粒子の不足によって確認する。幾つかの例において、本明細書の組成物は、核/DNAを欠き、20kDa未満の分子量バンドを有し、15-25μgmgのマトリックス間のGAG含有量、及び消化の48時間後の可視の粒子の不足を有する。液体を、NaOHと10XのPBSの追加により生理学的なpHまでもたらし、IXPBSによりその最終濃度6mg/mL適切なゲル化の特徴のために既に最適化されたにまで希釈する。この時点で、製品をすぐに使用し、又は凍結乾燥し、冷凍保存し、使用前に滅菌水により再水和することができる。ゲル化をインビトロinvitroで引き起こすために、その溶液を、37°Cまでもたらし、それは、本来のECMとして規模と構造において類似する、多孔性及び繊維状のスキャフォールドを形成する図4D。あるいは、材料をまた、ヒドロゲルへと自己組織化するインビボinvivoにて注入することができる。本発明の好ましい実施形態が本明細書中で示され、記載されてきたが、このような実施形態はほんの一例として提供されるものであることは、当業者には明らかであろう。多数の変更、変化及び代用は、発明から逸脱することなく、現在当業者に思い浮かばれるものである。本明細書に記載される本発明の実施形態の様々な代替案が、本発明を実行する際に利用され得ることを理解されたい。以下の請求の範囲が本発明の範囲を定義するものであり、これら請求の範囲及びそれらの同等物の範囲内の方法及び構造が、それによって包含されることが意図される。"